환류 냉각기 를 연결 한 수분 정량 수기 , 질소 도입 관 , 및 교반기 를 구비 한 , 500 ｍL 의 세 퍼 러블 플라스크 를 준비 하 였 다 . 이 플라스크 에 , 4 , 4 '- 옥시 디프 탈산 무수물 ( ODPA ) 20 . 3 g , γ - 부티 로 락톤 200 g , 톨루엔 20 g , 및 , 5 -( 4 - 아미노 페녹 시 ) - 3 - [ 4 -( 4 - 아미노 페녹 시 ) 페닐 ] - 1 , 1 , 3 - 트리 메틸 인단 29 . 6 g 을 첨가 하 고 , 질소 기류 하 에서 45 ℃ 에서 2 시간 교반 하 여 , 반응 을 수행 하 였 다 . 그 다음 에 , 이 반응 용액 을 승 온 하 고 , 약 160 ℃ 로 유지 하 면서 , 질소 기류 하 에서 축합 수 를 톨루엔 과 함께 공비 제거 하 였 다 . 수분 정량 수기 에 소 정량 의 물 이 고여 있 는 것 , 및 , 물 의 유출 이 보이 지 않 게 되 어 있 는 것 을 확인 하 였 다 . 확인 후 , 반응 용액 을 더욱 승 온 하 고 , 200 ℃ 에서 1 시간 교반 하 였 다 . 그 후 , 냉각 하 여 , 1 , 1 , 3 - 트리 메틸 인단 골격 을 갖 는 폴리 이미드 수지 3 을 포함 하 는 폴리 이미드 용액 ( 불 휘발분 20 질량 %) 을 얻 었 다 . 얻 어 진 폴리 이미드 수지 3 은 , 하 기 화학식 ( X 1 ) 로 표시 되 는 반복 단위 및 하 기 화학식 ( X 2 ) 로 나타내 는 반복 단위 를 갖 고 있 었 다 . 또한 , 상기 의 폴리 이미드 수지 3 의 중량 평균 분자량 은 12 , 000 이 었 다 .